(57)【特許請求の範囲】
【請求項１】
（Ａ）有機バインダー樹脂、（Ｂ）導電粉末、（Ｃ）着色剤、（Ｄ）有機溶剤、および（Ｅ）架橋剤を含有する導電性ペースト組成物であって、有機バインダー樹脂（Ａ）として、数平均分子量が３０００〜５００００の範囲であり且つポリエステル樹脂、ウレタン変性ポリエステル樹脂、エポキシ変性ポリエステル樹脂、アクリル変性ポリエステル、ポリエーテルウレタン樹脂、ポリカーボネートウレタン樹脂、アクリルウレタン樹脂、塩化ビニル・酢酸ビニル共重合体、フェノール樹脂、アクリル樹脂、ポリビニルブチラール樹脂、ポリアミドイミド、ポリイミド、ポリアミド、ニトロセルロース、セルロース・アセテート・ブチレート及びセルロース・アセテート・プロピオネートから選択される少なくとも１種を含有し、且つ、導電粉末（Ｂ）がその形状に関して球状粉末を含有し、その含有率が導電粉末全体量に対して５０〜９５質量％であることを特徴とするグラビア印刷又はグラビアオフセット印刷用導電性ペースト組成物。
【請求項２】
前記架橋剤（Ｅ）が、一分子中に２個以上のイソシアネート基を有するイソシアネート化合物であることを特徴とする、請求項１に記載のグラビア印刷又はグラビアオフセット印刷用導電性ペースト組成物。
【請求項３】
請求項１又は２に記載の導電性ペースト組成物に含有される有機バインダー樹脂（Ａ）、導電粉末（Ｂ）、着色剤（Ｃ）、および架橋剤（Ｅ）の配合比が、質量基準において、［（Ｂ）＋（Ｃ）］／［（Ａ）＋（Ｅ）］＝７／１〜１７／１を満たすことを特徴とするグラビア印刷又はグラビアオフセット印刷用導電性ペースト組成物。
【請求項４】
透明樹脂フィルム上に請求項１乃至３のいずれか１項に記載のグラビア印刷又はグラビアオフセット印刷用導電性ペースト組成物を用いて形成された網目状の導電性パターンを具備する透光性導電フィルム。
【請求項５】
透明樹脂フィルム上に網目状の導電性パターンが形成された透光性導電フィルムの製造方法において、請求項１乃至３のいずれか１項に記載のグラビア印刷又はグラビアオフセット印刷用導電性ペースト組成物をグラビア印刷又はグラビアオフセット印刷を用いて透明樹脂フィルム上に網目状パターンを形成することを特徴とする、透光性導電フィルムの製造方法。
【発明の詳細な説明】
【技術分野】
【０００１】
本発明は、導電性ペースト組成物、及び該組成物を用いたディスプレイ用透光性導電フィルムに関する。さらに詳しくは、ＣＲＴ（ブラウン管）、ＰＤＰ（プラズマディスプレイパネル）、ＥＬ（エレクトロルミネッセンス）、パネルなどのディスプレイ前面から発生する電磁波を遮断するディスプレイ用電磁波シールドフィルムとして有用な透光性導電フィルムに関する。
【背景技術】
【０００２】
従来は、ディスプレイと言うと、ＣＲＴディスプレイが代表的であったが、最近はこれに代わって、ＦＰＤ（フラットパネルディスプレイ）が薄型テレビ等として普及が本格化している。ＦＰＤのなかでも、ＬＣＤ（液晶ディスプレイ）とＰＤＰとが先駆的に普及しだしているが、今後は、これら以外にも更に、ＳＥＤ（Ｓｕｒｆａｃｅ−ｃｏｎｄｕｃｔｉｏｎ Ｅｌｅｃｔｒｏｎ−ｅｍｉｔｔｅｒ Ｄｉｓｐｌａｙ）等として注目を集めるＦＥＤ（フィールドエミッションディスプレイ）の普及も予想されている。
【０００３】
この様な各種ディスプレイに於いては、画素の駆動信号等から電磁波が発生するので、例えば上記のうちＰＤＰ、ＣＲＴで説明すれば、これらディスプレイから発生する電磁波をシールドする為に、ディスプレイ前面に配置する電磁波シールドフィルタが知られている。この様な用途に用いる電磁波シールドフィルタでは、電磁波シールド性能と共に光透過性も要求される。
【０００４】
そこで、導電性と光透過性を両立させるために、基材に樹脂フィルムやガラス等の透明基材を用い、この透明基材上に金属箔のエッチングや金属めっきによりメッシュ層を設けたディスプレイ用電磁波シールドフィルタが知られている。この金属層からなるメッシュ層は、その層自体が光不透過性なので、平面視形状が網目状となるようにパターン形成し多数の小さい穴（開口部）を設けることで、光透過性を確保している。ただし、メッシュがあまりに大きければ、目に付いてディスプレイ画像の邪魔になり、またメッシュの穴の総面積（開口率）が小さければ、やはりディスプレイ画像を邪魔して暗くなる。かと言って、メッシュを構成するラインを細くし過ぎれば、メッシュの面積抵抗が増える上、断線等が生じ、本来の電磁波シールド性能を損ねてしまう。
【０００５】
ところで、従来、電磁波シールドフィルタにおける網目状の導電性パターン（導電性メッシュパターン）は、透明基材にラミネートされた銅箔をフォトエッチングして形成されるが、その面が光反射性であると外光等の不要光を反射し、透視画像の明室コントラストを低下させるので、通常、メッシュ層の層自体の面を黒化処理により黒くすることが行われている（例えば、特許文献１を参照）。このため、工程が煩雑となり、生産性やコストの点で問題を抱えている。
【０００６】
生産性を向上する方法として、樹脂フィルムに導電性ペーストを印刷する方法も考案されているが（例えば、特許文献２を参照）、印刷適正と導電性の両立が困難なため、導電性を確保するためのめっき処理が必須となってしまい、工程の煩雑さは解消されていないのが現状である。
【０００７】
すなわち、一般にポリマー型導電性ペーストと言われるものは、有機バインダー樹脂に導電性粒子を分散したものを指すが、所望の導電性と印刷適性を発現させるためには導電性粒子の選択、および導電性粒子の配合比率が重要である。導電性を向上させるための最も効果的な態様としてフレーク状の銀粉末を多量に配合する方法がある。しかしながら、フレーク状の銀粉末を多量に配合すると、導電性ペーストのチキソ性が高くなりすぎてグラビア印刷法においては印刷適性が低下してしまうので、電磁波シールドフィルムのような微細な線を形成する用途には適切ではない。一方、微細な線を形成するために、銀粉末の粒子径を細かくし、且つ配合量を減少する方法があるが、導電性ペースト中における導電性粒子同士の接触が起こり難くなり電磁波遮蔽性を発揮する程の導電性を得ることができない。
【０００８】
このように、電磁波シールド性と透明性を両立し、且つディスプレイのコントラストを損なうことのない電磁波シールドフィルムを簡便・安価に製造し得る方法並びに該方法に適した導電性ペースト組成物は存在しないのが実情である。
【特許文献１】特開平１０−３３５８８４号公報
【特許文献２】特開２０００−１３０８８号公報
【発明の開示】
【発明が解決しようとする課題】
【０００９】
本発明は、かかる実情に鑑み開発されたものであり、効果的に電磁波を遮断しつつ良好な光透過性を有し、且つディスプレイのコントラストを損なうことのないディスプレイ用透光性導電フィルムを、煩雑な工程を経ることなく安価に製造し得る方法並びに該製造方法に適した導電性ペースト組成物を提供することを目的とする。
【課題を解決するための手段】
【００１０】
本発明者らは、上記課題に鑑み鋭意研究を行なった結果、下記構成からなる発明により上記課題が解決されることを見出した。
【００１１】
すなわち、本発明は、  （Ａ）有機バインダー樹脂、（Ｂ）導電粉末、（Ｃ）着色剤、（Ｄ）有機溶剤、および（Ｅ）架橋剤を含有する導電性ペースト組成物であって、導電粉末（Ｂ）がその形状に関して球状粉末を含有し、その含有率が導電粉末全体量に対して５０〜９５質量％であることを特徴とする導電性ペースト組成物である。
【００１２】
本発明の一態様としては、上記組成物の架橋剤（Ｅ）が、一分子中に２個以上のイソシアネート基を有するイソシアネート化合物であることが、優れた導電性と保存安定性の両立の観点から好ましい。
【００１３】
また、本発明の一態様としては、導電性ペースト組成物に含有される有機バインダー樹脂（Ａ）、導電粉末（Ｂ）、着色剤（Ｃ）、および架橋剤（Ｅ）の配合比が、質量基準において、［（Ｂ）＋（Ｃ）］／［（Ａ）＋（Ｅ）］＝７／１〜１７／１を満たすことが、導電性と印刷適性の両立の観点から好ましい。
【００１４】
また、本発明は、他の態様において、透明樹脂フィルム上に前記導電性ペースト組成物を用いて形成された網目状パターンを具備する透光性導電フィルムである。
【００１５】
更に、本発明は、他の態様において、透明樹脂フィルム上に網目状の導電性パターンが形成された透光性導電フィルムの製造方法において、前記導電性ペースト組成物をグラビア印刷又はグラビアオフセット印刷を用いて透明樹脂フィルム上に網目状の導電性パターンを形成することを特徴とする透光性導電フィルムの製造方法である。
【発明の効果】
【００１６】
印刷適性と導電性に優れる本発明の導電性ペースト組成物を用いることにより、網目状パターンの線幅を細くし高開口率を維持しつつ高い電磁波遮蔽性と透明性（視認性）を有するディスプレイ用透光性導電フィルムを形成することができる。しかも、本発明の導電性ペースト組成物は、印刷のみで充分な導電性を確保でき、さらに予め着色されているため、めっきや黒化処理などの後工程が不要となり、低コストで製造することが可能となった。
【発明を実施するための最良の形態】
【００１７】
以下、本発明の導電性ペースト組成物について説明する。  
本発明を構成する有機バインダー樹脂（Ａ）は、導電性ペーストを乾燥、硬化後も塗膜に残存し、密着性、耐屈曲性、硬度などの諸物性を付与したり、さらには印刷性を付与したりするために必要な重要な成分である。有機バインダー樹脂（Ａ）の種類は、ペーストに印刷適性を付与できるものであれば限定されるものではなく、ポリエステル樹脂、ウレタン変性ポリエステル樹脂、エポキシ変性ポリエステル樹脂、アクリル変性ポリエステルなどの各種変性ポリエステル樹脂、ポリエーテルウレタン樹脂、ポリカーボネートウレタン樹脂、アクリルウレタン樹脂、塩化ビニル・酢酸ビニル共重合体、エポキシ樹脂、フェノール樹脂、アクリル樹脂、ポリビニルブチラール樹脂、ポリアミドイミド、ポリイミド、ポリアミド、ニトロセルロース、セルロース・アセテート・ブチレート（ＣＡＢ）、セルロース・アセテート・プロピオネート（ＣＡＰ）などの変性セルロース類などが挙げられる。
【００１８】
このうち、基材に樹脂フィルムを用いる場合は、耐屈曲性と基材に対する密着性の面から、ポリエステル樹脂、アクリル樹脂、ポリビニルブチラール樹脂、変性ポリエステル樹脂、塩化ビニル・酢酸ビニル共重合体、共重合ポリエステル樹脂などが好ましいが、後述する架橋剤との反応部位を有しているポリエステル樹脂、アクリル樹脂、またはポリビニルブチラール樹脂がより好ましい。
【００１９】
有機バインダー樹脂（Ａ）として更に具体的には、数平均分子量（Ｍｎ）が３０００〜５００００、より好ましくは５０００〜３００００の範囲のものを用いるのが好適である。数平均分子量が３０００未満であると、印刷時の転移不良が発生し易くなり良好な導電パターンの形成が困難となるので好ましくない。一方、数平均分子量が５００００を超えると印刷時にペーストの糸引きに起因するヒゲ欠陥やラインのうねり等が発生し易くなり印刷適性を損なうので好ましくない。なお、数平均分子量は、ゲルパーメーションクロマトグラフィー（ＧＰＣ）にて測定した標準ポリスチレン換算の値である。
【００２０】
本発明の導電性ペーストに用いられる導電粉末（Ｂ）としては、組成物において導電性を付与するものであればいかなるものでも用いることができる。このような導電粉末としては、Ａｇ、Ａｕ、Ｐｔ、Ｐｄ、Ｎｉ、Ｃｕ、Ａｌ、Ｓｎ、Ｐｂ、Ｚｎ、Ｆｅ、Ｉｒ、Ｏｓ、Ｒｈ、Ｗ、Ｍｏ、Ｒｕ等を挙げることができる。これらの導電性粉末は、単体の形態で用いるものに限らず、合金や酸化物の形態で用いてもよい。さらに、酸化錫（ＳｎＯ２）、酸化インジウム（Ｉｎ２Ｏ３）、ＩＴＯ（Ｉｎｄｉｕｍ  Ｔｉｎ  Ｏｘｉｄｅ）などを用いることもできる。その形状としては、球状、フレーク状、デントライト状など種々の形状のものを用いることができるが、特に印刷適性や分散性を考慮すると球状のものを主体として用いることが好ましい。しかしながら、球状のみでは有機バインダー中での導電粉末同士の接触が不十分であり、所望の導電性を発揮することが困難となるのでフレーク状と混合することが好適である。本発明において、「球状」とは、アスペクト比が１〜１．５の範囲内にあることを意味する。
【００２１】
球状の混合割合は、印刷適性と導電性を両立させるために好適な範囲が存在する。その混合割合は、導電粉末の配合量全体に対して５０〜９５質量％、好ましくは６０〜９５質量％である。球状の割合が５０質量％を下回ると、ペーストのチキソ性が高くなりすぎて印刷適性を損なうので、好ましくない。一方、球状の割合が９５％を超えると、比抵抗値の低下が起き、所望の導電性を発現しないので好ましくない。
【００２２】
導電粉末（Ｂ）の好適な配合率は、導電性ペーストの不揮発分（乾燥工程でペースト中から揮発せず、膜に残存する成分）を基準として、８５〜９５質量％であり、より好ましくは８７〜９２質量％の範囲である。
【００２３】
導電粉末（Ｂ）に球状を用いる場合は、電子顕微鏡（ＳＥＭ）を用いて１０，０００倍にて観察したランダムな１０個の導電粉末の平均粒径で、０．１〜５μｍ、好ましくは０．４〜２．０μｍの大きさのものを用いることが好ましい。この平均粒径が０．１μｍ未満の場合、導電粉末同士の接触が起き難くなり導電性が低下する、一方、平均粒径が５μｍを超える場合、印刷した場合のラインエッジの直線性が得られ難くなるので好ましくない。なお、マイクロトラックによって測定した平均粒径では、０．５〜３．５μｍの大きさのものを用いることが好ましい。
【００２４】
また、導電粉末（Ｂ）にフレーク状を用いる場合は、電子顕微鏡（ＳＥＭ）を用いて１０，０００倍にて観察したランダムな１０個の導電粉末の平均粒径で、０．１〜１０μｍ、好ましくは０．４〜５．０μｍの大きさのものを用いることが好ましい。この平均粒径が０．１μｍ未満の場合、導電粉同士の接触が起き難くなり導電性が低下する、一方、平均粒径が１０μｍを超える場合、ペーストのチキソ性が高くなり印刷適性が悪化するため、印刷パターンの直線性が得られ難くなるので好ましくない。なお、マイクロトラックによって測定した平均粒径では、０．５〜７．０μｍの大きさのものを用いることが好ましい。
【００２５】
導電性粉末（Ｂ）としては銀粉末が好ましく、その場合、銀粉末（Ｂ）は、比表面積が０．０１〜２．０ｍ２／ｇ、好ましくは０．１〜１．０ｍ２／ｇのものを用いることが好ましい。この比表面積が０．０１ｍ２／ｇ未満の場合、保存時に沈降を引き起こし易く、一方、比表面積が２．０ｍ２／ｇを超える場合、吸油量が大きくなってペーストの流動性が損なわれるため好ましくない。
【００２６】
本発明における着色剤（Ｃ）は、導電性ペーストを着色しディスプレイの視認性を向上させる目的で使用する。その種類や形状において特に制限はなく、公知慣用のものが使用可能である。着色剤の色は、ディスプレイ用途として外光反射を抑制するのに充分な明度の低下をもたらすために好適な色であれば、いかなるものも使用可能であるが、好ましくは青、黒、３色混色による黒などが挙げられる。特に黒色が好適であり、カーボンブラック、ソルベントブラック、オイルブラックなどの有機溶剤に可溶なものであれば用いることができるが、入手の容易さなどから色材用カーボンブラックが適している。例えば、カーボンブラックとしては、チャンネルブラック、ファーネスブラックあるいはランプブラックなどの色材用カーボンブラック、および導電性カーボンブラック、アセチレンブラックなどが挙げられるが、なかでも平均粒子径が３０ｎｍ以下の微粉体が好ましい。
【００２７】
着色剤の配合率は、目的とする明度に着色可能であればいかなる配合率でも構わないが、有機バインダー樹脂１００質量部に対して、５〜１００質量部が好ましく、１０〜８０質量部がより好ましい。
【００２８】
着色剤の配合率が５質量部未満の場合は、ペーストの明度が高くなり、ディスプレイの視認性が悪化するので好ましくない。一方、１００質量部を超えて多量に配合しても、著しい粘度の上昇やチキソ性が高くなりすぎる等の問題が生じるので好ましくない。
【００２９】
なお、明度はＪＩＳ  Ｚ８７２９に規定される、Ｌ＊ａ＊ｂ＊表色系の明度Ｌ＊値で定量化しても良い。ペーストを印刷・乾燥した後、色差計にて測定されるＬ＊値が好ましくは５〜４０、より好ましくは５〜３０となるように着色剤の配合率を５〜１００質量部の範囲内で適宜選択することも可能である。
【００３０】
有機溶剤（Ｄ）としては、有機バインダーを溶解できるものであれば公知慣用のものが使用可能である。例えば、トルエン、キシレン、酢酸エチル、酢酸ブチル、メタノール、エタノール、イソプロピルアルコール、イソブチルアルコール、１ − ブタノール、ジアセトンアルコール、エチレングリコールモノブチルエーテル、プロピレングリコールモノエチルエーテル、プロピレングリコールモノメチルエーテルアセテート、テルピネオール、メチルエチルケトン、カルビトール、カルビトールアセテート、ブチルカルビトール、ブチルカルビトールアセテート、等が挙げられ、必要に応じてそれらの２種以上が含まれていてもよい。導電性ペーストの印刷がグラビア印刷で行われる場合には、インキ中の溶剤は比較的揮発性が高いものであるのが望ましい。
【００３１】
有機溶剤（Ｄ）の添加量は、導電性ペーストがグラビア印刷やグラビアオフセット印刷法にて印刷するために適切な粘度となるように方法に応じて適宜選択することができる。導電性ペーストの粘度範囲は、好ましくは５０〜１０００ｄＰａ・ｓ、より好ましくは１００〜５００ｄＰａ・ｓである。なお、本発明における粘度は、コーンプレート型粘度計を用い２５℃にて測定した値である。
【００３２】
本発明の導電性ペーストには架橋剤（Ｅ）を配合して使用することも特徴である。有機バインダー樹脂に反応し得る硬化剤は、種類は限定しないが接着性、耐屈曲性、硬化性、耐溶剤性などから一分子中に２個以上のイソシアネート基を有するイソシアネート化合物が特に好ましい。なお、これらのイソシアネート化合物は、貯蔵安定性を確保するためにブロック化して使用してもよい。
【００３３】
イソシアネート化合物としては、芳香族、脂肪族のジイソシアネート、３価以上のポリイソシアネートがあり、低分子化合物、高分子化合物のいずれでもよい。例えば、テトラメチレンジイソシアネート、ヘキサメチレンジイソシアネート、トルエンジイソシアネート、ジフェニルメタンジイソシアネート、水素化ジフェニルメタンジイソシアネート、キシリレンジイソシアネート、水素化キシリレンジイソシアネート、イソホロンジイソシアネートあるいはこれらのイソシアネート化合物の３量体、及びこれらのイソシアネート化合物の過剰量と、例えばエチレングリコール、プロピレングリコール、トリメチロールプロパン、グリセリン、ソルビトール、エチレンジアミン、モノエタノールアミン、ジエタノールアミン、トリエタノールアミン等の低分子活性水素化合物または各種ポリエステルポリオール類、ポリエーテルポリオール類、ポリアミド類の高分子活性水素化合物などと反応させて得られる末端イソシアネート基含有化合物が挙げられる。
【００３４】
イソシアネート基のブロック化剤としては、例えばフェノール、チオフェノール、メチルチオフェノール、エチルチオフェノール、クレゾール、キシレノール、レゾルシノール、ニトロフェノール、クロロフェノールなどのフェノール類、アセトキシム、メチルエチルケトオキシム、シクロヘキサノンオキシムなどのオキシム類、メタノール、エタノール、プロパノール、ブタノールなどのアルコール類， エチレンクロルヒドリン、１，３−ジクロロ−２−プロパノールなどのハロゲン置換アルコール類、ｔ−ブタノール、ｔ−ペンタノールなどの第三級アルコール類、ε−カプロラクタム、δ−バレロラクタム、γ−ブチロラクタム、β−プロピロラクタムなどのラクタム類が挙げられ、その他にも芳香族アミン類、イミド類、アセチルアセトン、アセト酢酸エステル、マロン酸エチルエステルなどの活性メチレン化合物、メルカプタン類、イミン類、イミダゾール類、尿素類、ジアリール化合物類、重亜硫酸ソーダ等も挙げられる。このうち、硬化性よりオキシム類、イミダゾール類、アミン類がとくに好ましい。
【００３５】
これらの架橋剤には、その種類に応じて選択された公知の触媒あるいは促進剤を併用することもできる。
【００３６】
架橋剤の添加率は、有機バインダー中の官能基（水酸基、カルボキシル基など）１モル当量あたり、０．１〜２．０モル当量となるよう適宜選択すればよいが、有機バインダー１００質量部に対して１〜１００質量部、より好ましくは５〜５０質量部が好適である。
【００３７】
架橋剤の作用としては、有機バインダー樹脂中の官能基と反応して３次元網目鎖構造を形成し、耐溶剤性、密着性に優れた皮膜を形成することである。3次元網目鎖構造を形成することで、後工程の粘着剤塗布、色変換層塗布、および反射防止膜塗布などにおいて、形成された導電性パターンの形状保持や外観の保持に有効となり、フィルムの品質を良好に保つことが可能となる。
【００３８】
印刷適性と導電性を両立させるためには、前記有機バインダー樹脂（Ａ）、導電粉末（Ｂ）、黒色着色剤（Ｃ）、および架橋剤（Ｅ）の配合率が、質量基準において、［（Ｂ）＋（Ｃ）］／［（Ａ）＋（Ｅ）］＝７／１〜１７／１を満たすことが好ましく、１０／１〜１５／１を満たすことがより好ましい。［（Ｂ）＋（Ｃ）］／［（Ａ）＋（Ｅ）］が７／１未満の場合は、乾燥塗膜中の導電粉末の量が少なくなり導電性が悪化するので好ましくない。一方、１７／１を超える場合は、導電性ペースト中の有機バインダー樹脂の割合が少なくなり過ぎるため印刷適性が悪化し、グラビア印刷時において転移不良などの故障が発生し易くなるので好ましくない。
【００３９】
良好な印刷適性をもたらすためには、ペーストのタック値を適切な範囲とすることも重要である。本発明の導電性ペーストのタック値は、好ましくは５〜３５であり、より好ましくは１０〜３０の範囲である。タック値が５未満であると印刷時にインキの転移性が劣り印刷品質を悪化させることがあるため好ましくない。一方、タック値が３５を超えると、印刷時に被印刷物のピッキング（被印刷物の破れ）やジャム（被印刷物が印刷機に詰まる）が起こり易くなるため好ましくない。なお、本明細書においてタック値は、ロータリータックメーター（一般名  インコメーター）を用い、３０℃、４００回転の条件での測定値である。
【００４０】
また、本発明の導電性ペーストには、印刷適性を損なわない範囲で、金属分散剤、チクソトロピー性付与剤、消泡剤、レベリング剤、希釈剤、可塑化剤、酸化防止剤、金属不活性化剤、カップリング剤や充填剤などの添加剤を配合してもよい。
【００４１】
本発明の透光性導電フィルムは、以上詳述した本発明の導電性ペースト組成物を、透明基材上に印刷して導電性樹脂組成物からなるパターンを形成させ、これを乾燥・硬化して得られるものである。本発明の導電性ペーストを用いることによりめっき処理を施すことなく十分な導電性が付与され、優れた電磁波遮蔽性能を有する透光性導電フィルムが提供される。
【００４２】
透明フィルムの素材としては、例えば、ポリエステル樹脂、アクリル樹脂、ポリカーボネート樹脂、ポリエーテルスルホン樹脂、ポリプロピレン樹脂、トリアセチルセルロース樹脂、シクロペンタジエン樹脂、ノルボルネン樹脂、ウレタン樹脂のような樹脂等が挙げられる。フィルムの表面には、必要に応じて、ハードコート層、易接着層、離形処理層、導電性ポリマー層等が設けられていてもよいし、また、プラズマ処理等が施されていてもよい。フィルムの厚みは通常２０〜８００μｍである。
【００４３】
インキを上記透明基材表面に網目状にパターン印刷する方法としては、例えば、グラビア印刷、グラビアオフセット印刷、パッド印刷、凹版オフセット印刷のような凹版を用いる印刷； 凸版印刷、フレキソ印刷、ドライオフセット印刷のような凸版を用いる印刷； 平版印刷、スクリーン印刷等が挙げられる。中でも、印刷品位や生産性の観点から、グラビア印刷が好ましい。なお、グラビア印刷に用いる凹版は、銅、４２アロイ、ガラス等からなるシリンダーや平板の表面に、写真製版やレーザー等の手法を用いて製版することにより、作製することができる。更には、必要に応じてクロームめっき処理やＤＬＣ（ダイヤモンド・ライク・カーボン）処理を施し凹版の耐久性を向上させても良い。
【００４４】
印刷は通常、そのパターンが網目状となるように行われ、パターン形状は例えば三角形、四角形、五角形、その他のＮ角形（Ｎは６ 以上の整数）等の格子状であってもよく、丸型、葉型等のパターンでもよいし、不定形でもよい。このパターンの線幅は、通常１０〜８０μｍ 、好ましくは１０ 〜４０μｍ であり、また、このパターンの線間隔は、通常１００〜５００μｍ、好ましくは１２５〜５００μｍである。線幅や線間隔をあまり大きくすると、得られる透光性導電フィルムの導電パターンが目に付きやすくなり、ディスプレイ前面板として用いたときに、画面の視認性が低下する傾向にある。また、線間隔をあまり小さくすると、得られる透光性導電フィルムの導電性パターンが細かくなって（単位面積あたりの線の本数が多くなる）、可視光線の透過率が低下し、ディスプレイ前面板として用いたときに、画面が暗くなる傾向にある。なお、線幅が小さいほど、均一なパターンの形成が困難になる傾向にあるので、上記のように１０μｍ以上であるのが適当である。
【００４５】
パターン状に印刷されたインキは、溶剤を含むものであれば、加熱処理や遠赤外線処理により溶剤を蒸発させて除去し、また、そこに含まれるバインダー樹脂成分が重合・硬化性のものであれば、重合・硬化処理を行うことにより、導電粒子を含有する樹脂組成物のパターンが形成される。
【００４６】
なお、本発明の導電性ペーストは予め着色しているため、黒化処理が不要であり印刷・乾燥（または硬化）のみで導電性に優れた透光性導電フィルムを得ることができ、該フィルムは電磁波シールドなどの用途として好適に用いることが可能である。
【００４７】
このようにして形成されたディスプレイ用透光性導電フィルムには、必要に応じて反射防止処理、色補正のための着色処理、近赤外線吸収処理などの後処理が施されてもよい。また、ディスプレイに貼り付けるための粘着剤が塗布されていることが好ましい。
【実施例】
【００４８】
以下、実施例および比較例を示して本発明についてより具体的に説明するが、以下の実施例は本発明の例示のためのみであり、本発明を限定するものではない。なお、以下において「部」とあるのは、特に断りのない限り全て「質量部」を示す。
【００４９】
実施例１〜６、および比較例１〜３
表１に示す配合割合で各成分を配合し、３本ロールミルにて練肉して導電性ペースト組成物を得た。
【表１】
0005255792.tif 000002
【００５０】
このようにして得られた各導電性ペースト組成物の各種特性について評価した。評価方法は以下の通りである。
【００５１】
（１）比抵抗値の測定
ガラス基板上に０．５ｃｍ×１０ｃｍのパターンを形成し、１３０℃にて３０分間加熱処理を行なった後に、ミリオームハイテスターにて抵抗値を測定し、シート抵抗と膜厚に基づいて比抵抗値を算出した。
【００５２】
（２）印刷性の評価
線幅２０μｍで版深１０μｍ、ピッチ３００μｍの格子パターンが形成されたクロームめっき凹版を用いてポリエステルフィルム（東レ製、ルミラー、１２５μｍ厚）にグラビア印刷にて格子状パターンを印刷し、１３０℃にて３０分間加熱し乾燥を行なった。得られた透光性導電フィルムを観察し、地汚れ（非画線部へのペーストの付着）の有無、線幅再現性を目視観察し印刷性の評価を行った。評価基準は以下の通りである。
【００５３】
○：地汚れ、ヒゲ欠陥、かすれが全く無いもの
△：わずかに地汚れ、ヒゲ欠陥、かすれが確認されたもの
×：地汚れ、ヒゲ欠陥、かすれが全面にわたり確認されたもの
（３）視認性の評価
線幅２０μｍで版深１０μｍ、ピッチ３００μｍの格子パターンが形成されたクロームめっき凹版を用いてポリエステルフィルム（東レ製、ルミラー、１２５μｍ厚）にグラビア印刷にて格子状パターンを印刷し、１３０℃にて３０分間加熱し、得られた透光性導電フィルムをＰＤＰ画面の最前面に貼り付けて目視観察にて評価を行った。評価基準は以下の通りである。
【００５４】
○：電磁波シールドパターン部に全くムラやメッシュ等が確認されないもの
△：電磁波シールドパターン部にかすかにムラやメッシュ等が確認されたもの
×：電磁波シールドパターン部の全面にわたりムラやメッシュ等が確認されたもの
これらの結果を表２に示す。
【表２】
0005255792.tif 000003
【００５５】
表２に示された結果から明らかなように、本発明の導電性ペーストによれば導電性と細かい線の印刷性が両立された導体パターンを容易に得ることができ、更に該導電性ペーストを用い得られたディスプレイ用透光性導電フィルムは視認性に優れるものであった。